(57)【要約】  【課題】植物植栽に適用したとき、優れた保水性とともに防虫機能を併せ持つ園芸用保水材樹脂組成物を提供する。  【解決手段】純水に対する吸水率が乾燥固形樹脂に対して３〜５０倍である保水性樹脂に、浸透移行性の防虫剤を添加処理する。【選択図】なし。【特許請求の範囲】
【請求項１】
純水中に２４時間浸漬後の樹脂の吸水率を乾燥法により測定したとき吸水率が乾燥固形樹脂に対して３〜５０倍である保水性樹脂に、浸透移行性の防虫剤を添加処理したことを特徴とする園芸用防虫保水材樹脂組成物。
【請求項２】
防虫剤有効成分の添加量が乾燥固形樹脂1００重量部当たり、０．０１〜１０重量部である請求項１記載の園芸用防虫保水材樹脂組成物。
【請求項３】
保水材樹脂が、１分子中に２個以上のエポキシ基を有する親水性エポキシ樹脂（ａ）と１分子中に２個以上のアミノ基を有するアミン化合物（ｂ）を必須成分として含有する組成物を硬化してなるものである、請求項１又は２記載の園芸用防虫保水材樹脂組成物。
【請求項４】
前記エポキシ樹脂（ａ）が、ポリエーテル型エポキシ樹脂、多価アルコール型エポキシ樹脂、または、それらの混合物であることを特徴とする請求項１，２又は３記載の園芸用防虫保水材樹脂組成物。
【発明の詳細な説明】
【技術分野】
【０００１】
本発明は、保水性樹脂の園芸用としての適用分野に関するものであり、詳しくは防虫剤を添加処理することで、植物植栽時の虫害を防ぎ、植物の成長を安定化する機能を付加した園芸用防虫保水材樹脂組成物に関するものである。
【背景技術】
【０００２】
保水性樹脂はその高い吸水能を生かして、おむつ、生理用品等に大量に使用されているほか、近年その吸水能や清浄性・装飾性を生かして、土壌用保水材、ハイドロカルチャー等の植物育成用途にも使用されている。
保水性樹脂を土壌に添加したり、ハイドロカルチャーとして使用したとき、その吸水能により、植物に安定的に水を供給し、簡易に植物を育てることが出来るため利用が広がっている。
しかし植物を良好に育てようとしたとき直面するのは、前記水やりの問題とともに、虫害が大きくその支障になっている。丹誠込めた植物が虫により枯れたり、姿がみすぼらしいものになるのは無念なものであるが、従来の保水性樹脂を添加しても水やりの労苦は軽減されるが、虫害には無力であった。
【発明の開示】
【発明が解決しようとする課題】
【０００３】
これまで保水性樹脂を植物育成に適用して販売されている園芸用保水材樹脂は、植物成長のため栄養成分等を添加したものはあるが、虫害に対して考慮したものはなかった。このため、せっかく水やりが簡易化され、安定した成長を始めても虫害には無力であった。虫に食害された場合は殺虫剤をスプレーするしかないが、葉の裏までの均質なスプレーは難しいほか、ハイドロカルチャーとして室内においてあるものでは、密閉した室内で殺虫剤を噴霧するのは好ましいものではなかった。水やりの簡易化とともに、虫害にも対応し、安定した植栽が可能な保水材樹脂が望まれた。
【課題を解決するための手段】
【０００４】
本発明は上記問題を解決するため鋭意検討されたものであり、植物が保水性樹脂の含む水とともに共存する防虫剤を吸収し、もってその体内から防虫を図るべく、浸透移行性防虫剤を保水性樹脂に添加処理することで、簡易に防虫効果を得ることができるようにしたものである。これにより、本来有する水やりの簡易化とともに、防虫性が付与されることで、だれもが簡易に良好に植物を育てることが出来るのみでなく、室内におかれた植物では密閉した空間で防虫スプレーを使用する必要もなく、快適な園芸を楽しむことができる。
【発明の効果】
【０００５】
本発明によれば、植栽した植物に対して優れた保水効果を示すと同時に、優れた防虫効果を併せ持つため、だれでも簡易に園芸を楽しむことが出来るほか、室内園芸においても防虫剤使用の必要がなく優れた環境を得ることが出来る。
【発明を実施するための最良の形態】
【０００６】
本発明に使用される保水材用樹脂は、植物を育成する園芸用途であるため、水の吸収可能量が一定範囲の樹脂が使用可能であり、具体的には、純水中に２４時間浸漬後の樹脂の吸水率を乾燥法により測定したとき、吸水率が乾燥固形樹脂に対して３〜５０倍である保水性樹脂が適しており、なかでも吸水率５〜２０倍のものが特に適している。３倍以下では保水効果が小さく、５０倍以上のものでは吸水時の強度が乏しくなり、園芸用としては使いづらくなる。なお、保水性樹脂として一般にはおむつ、生理用品向けのポリアクリル酸系樹脂が多量に生産されているが、これらのものは、通常、吸水率が数百倍もあるため、強度に乏しく、園芸用としての使用に難がある。
【０００７】
防虫剤は浸透移行性のものが本発明に適している。保水性樹脂は培土の代わりとして使用するものであり、それに添加して効果を得るには、樹脂が保持する水とともに根から植物体内に吸収されるものでなければならないが、浸透移行性の防虫剤はもともと植物体内に吸収されるよう設計されたものであるため、本発明の目的に合致し、保水性樹脂へ添加処理することにより、保水性樹脂に含まれる水とともに植物体内に移行する。これにより食害する虫に対して、植物のすみずみにまで効果が及び最大限の効果を得ることが出来るほか、あらかじめ保水性樹脂に添加処理して適用されるため、スプレーする場合のような室内への薬剤飛散がなく、快適な環境が保てる。
これに対して油溶性で植物上に存在する害虫に直接噴霧して効果を得るような他の薬剤では、添加しても効果を得がたい。
浸透移行性防虫剤としては、アセフェート、ニテンピラム等のものがあるが、これらに限定されるものではない。
【０００８】
防虫剤を保水性樹脂に添加処理する方法としては、保水性樹脂合成時に共存させておき反応とともにゲルに取り込ませる方法や、保水性樹脂に水を吸収させるとき防虫剤を水に溶解しておき同時に取り込ませる方法等があり、防虫剤および保水性樹脂の種類により適宜適用することが出来る。
【０００９】
防虫剤の添加量は、有効成分の添加量が水を除いた乾燥固形樹脂1００重量部当たり、０．０１〜１０重量部が適当であり、なかでも０．０５〜５重量部が特に適している。防虫剤の添加量がこれより少なくては効果が得にくく、これより多すぎる場合は植物への影響が懸念される。
【００１０】
保水性樹脂は上記吸水率のものなら使用可能であるが、なかでもその化学構造として、１分子中に２個以上のエポキシ基を有する親水性エポキシ樹脂（ａ）と１分子中に２個以上のアミノ基を有するアミン化合物（ｂ）を必須成分として含有する組成物を硬化してなるものが好適であり、なかでも前記エポキシ樹脂（ａ）が、ポリエーテル型エポキシ樹脂、又は多価アルコール型エポキシ樹脂、またはそれらの混合物であるものが特に望ましい。
親水性エポキシ樹脂（ａ）の具体例としては、エチレングリコール、ジエチレングリコール、ポリエチレングリコール、プロピレングリコール、ジプロピレングリコール、ポリプロピレングリコールなどのグリコール類から誘導されるポリエーテル型エポキシ樹脂；グリセリン、ポリグリセリン、ソルビトールなどの多価アルコール類から誘導される多価アルコール型エポキシ樹脂などが挙げられ、１種もしくは２種以上を適宜混合して使用することもできる。
【００１１】
本発明に使用されるアミン化合物（ｂ）は、１分子中に２個以上のアミノ基を有するものであれば特に限定されるものではない。
アミン化合物（ｂ）の具体例としては、エチレンジアミン、ポリエチレンジアミン、ジエチレントリアミン、トリエチレンテトラミン、キシリレンジアミンなどの脂肪族一級アミン類；メタフェニレンジアミン、ジアミノジフェニルメタンなどの芳香族一級アミン類などが挙げられ、１種もしくは２種以上を適宜混合して使用することもできる。
これらのうちでは脂肪族一級アミン類が特に好適である。
【００１２】
これらの組成による保水性樹脂は前記吸水特性を有するほか、塩類を含む水溶液で吸水特性が大きく低下する欠点があるイオン性樹脂とは異なり、塩類を含む水溶液でも安定した吸水特性を保持する。またポリエーテル型エポキシ樹脂あるいは多価アルコール型エポキシ樹脂の場合、その分極構造により、非イオン構造でありながら化学成分の吸着能力が高く、防虫剤を初め各種化学成分を吸着させ、特性付与することができるので、適している。
【００１３】
本発明の保水材用樹脂は、所望により適度な粒径に破砕後、培土と混合して使用されるか、又は単独でいわゆるハイドロカルチャー材料として植物に適用される。粒径は特に限定されるものではないが、大きすぎる場合、植物との接触性が低下すること、比表面積が小さくなるため潅水時の吸水性が劣ることとから、吸水後の最大粒径１０ｍｍ以下が好ましく、なかでも５ｍｍ以下が特に好ましい。
【実施例】
【００１４】
以下に、実施例、比較例を示し、本発明を詳細に説明するが、本発明はこれらに限定されるものではない。実施例中、特に断らない限り、部は重量部を示す。
吸水率は下記の方法に拠り求める。
(1)粉砕した吸水性樹脂約１０ｇを秤量し、１２０℃熱風乾燥器中で恒量になるまで乾燥後、秤量し、乾燥時重量とする。
(2)同量の吸水性樹脂を測り取り、２５℃の純水中に２４時間浸漬後、秤量し、吸水処理後重量とする。２４時間の吸水処理により樹脂はほぼ飽和吸水し、樹脂としての最大吸水率（重量倍）を示す。
吸水率＝（吸水処理後重量−乾燥時重量）／乾燥時重量
【００１５】
実施例１
ポリエチレングリコールジグリシジルエーテル（エポキシ当量５００）９３部、メタキシリレンジアミン７部及び防虫剤ニテンピラム１．０ｇの水１０ｍｌ水溶液を混合し、加熱重合して保水性樹脂を得た。この樹脂を２４時間純水中に浸漬した吸水品（吸水率６．５倍）を５ｍｍ以下に破砕し、園芸用保水材（実１）を得た。ニテンピラム含有量は乾燥固形樹脂１００重量部当たり０．９５部であった。
【００１６】
実施例２
ポリエチレングリコールジグリシジルエーテル（エポキシ当量５００）９３部、メタキシリレンジアミン７部及び防虫剤ニテンピラム０．１ｇの水１０ｍｌ水溶液を混合し、加熱重合して保水性樹脂を得た。この樹脂を２４時間純水中に浸漬した吸水品（吸水率６．７倍）を５ｍｍ以下に破砕し、園芸用保水材（実２）を得た。ニテンピラム含有量は乾燥固形樹脂１００重量部当たり０．０９４部であった。
【００１７】
比較例１
比較として防虫剤を加えないで、ポリエチレングリコールジグリシジルエーテル（エポキシ当量５００）９３部、メタキシリレンジアミン７部を混合し加熱重合して保水性樹脂を得た。上記と同様に吸水後（吸水率６．５倍）５ｍｍ以下に破砕し、園芸用保水材（比１）を得た。
【００１８】
実施例３
これらの保水材（実１）、（実２）、（比１）をそれぞれ培養土と１：１にて混合し、それらを用いて５号鉢にハボタン苗を植栽し、２０℃の温室にて１週間育てた。また保水材を使用しないで培養土のみで植栽した（比２）。
（実１）、（実２）、（比１）を培養土と混合した培養土壌は、保水材を使用しない土壌（比２）と特に変わるところなく、良好に植栽出来た。                         
【００１９】
次に、これらの植栽物を２０℃の温室にて、鉢底から排水する程度に潅水し、別途培養したアブラムシを各植栽それぞれに１０匹ずつ移植し２０℃の温室にて２週間観察を続けた。１週経過後には再度潅水した。また（実１）、（実２）には１週経過後再度アブラムシ１０匹ずつを移植した。アブラムシ移植後の観察結果を表１にまとめた。
【００２０】
【表１】
2005126359.tif 000002
【００２１】
実施例４
ポリエチレングリコールジグリシジルエーテル（エポキシ当量５００）９５部、メタキシリレンジアミン５部及び防虫剤アセフェート０．５部の水５ｍｌ水溶液を混合し、加熱重合して保水性樹脂を得た。この樹脂を２４時間純水中に浸漬した吸水品（吸水率１１倍）を１０ｍｍ以下に破砕し、園芸用保水材（実４）を得た。アセフェート含有量は乾燥固形樹脂１００重量部当たり０．４６部であった。
【００２２】
比較例３
比較として防虫剤を添加しないで、ポリエチレングリコールジグリシジルエーテル（エポキシ当量５００）９５部、メタキシリレンジアミン５部を混合し、加熱重合して保水性樹脂を得た。上記同様吸水後（吸水率１２倍）、１０ｍｍ以下に破砕して園芸用保水材（比３）を得た。
【００２３】
実施例５
これらの保水材（実４）、（比３）それぞれのみを他の植栽材料を用いることなくハイドロカルチャー材としてガラス容器に入れ、観葉植物サンデリアーナを植栽し、常勤者の勤務する事務室内にて育成した。乾燥が下部４分の１程度になったら潅水した。１週後アブラムシ各１０匹を移植し、経過観察した。
アブラムシ移植後の観察結果を表２に示した。
【００２４】
【表２】
2005126359.tif 000003